СПОСОБ ПОЛУЧЕНИЯ МОДИФИЦИРОВАННОГО БУТИЛКАУЧУКА

1. Способ получения мономера, включающий стадии:
(a) смешивание в смесителе галогенированного сополимера по меньшей мере с одним нуклеофилом на основе азота и/или фосфора в количестве от 0,01 до 1,1 молярных эквивалентов на основе общего содержания аллильного галогенида галогенированного сополимера при температуре в интервале от 40 до 200°C в течение от 0,5 до 30 мин; и
(b) экструзию смеси со стадии (а) при температуре в интервале от 50 до 200°C в течение от 0,5 до 30 минут и/или вальцевание смеси со стадии (а) на многовалковых вальцах, предпочтительно двухвалковых вальцах, в течение около 0,5-90 мин при температуре в интервале 50-200°C.
2. Способ по п. 1, в котором смешивание на стадии (а) осуществляют при температуре в интервале от 100 до 160°C.
3. Способ по п. 1, в котором смесь со стадии (а) экструдируют при температуре в интервале от 80 до 150°C.
4. Способ по п. 1, в котором смешивание на стадии (а) осуществляют в течение от 5 до 10 мин.
5. Способ по п. 1, в котором смесь со стадии (а) экструдируют в течение от 5 до 10 мин.
6. Способ по п. 1, в котором нуклеофил взаимодействует в количестве от около 0,2 до 0,8 молярных эквивалентов на основе общего содержания аллильного галогенида галогенированного сополимера.
7. Способ по п. 1, в котором нуклеофил содержит соединение формулы (I):
в которой А является азотом или фосфором; и
1
2
3
1
18
1
18
6
10
3
6
3
6
3
6
R, R и R независимо являются винильной группой, линейной или разветвленной C-C алкильной группой; линейной или разветвленной С-C алкильной группой, содержащей один или более гетероатомов, выбираемых из группы, состоящей из О, N, S, В, Si и Р; С-С арильной группой; С-С гетероарильной группой; С-С циклоалкильной группой; С-С гетероциклоалкильной группой или их комбинацией.
8. Способ по п. 1, в котором нуклеофил содержит трифенилфосфин.
9. Способ по п. 1, в котором галогенированный сополимер содержит галогенированный бутилкаучук.
10. Способ по любому из пп. 1-8, в котором галогенированный сополимер содержит бромированный сополимер.
11. Иономер, полученный согласно способу по любому из пп. 1-10.
12. Иономер, полученный взаимодействием нуклеофила с галогенированным сополимером, имеющим общее содержание аллильного галогенида от 0,05 до 2,0 мол.% на основе общего содержания аллильного галогенида галогенированного сополимера, содержащий количество остаточного нуклеофила или его окислительного производного в интервале от 0 до 50% на основе количества нуклеофила, прореагировавшего с образованием иономера.
13. Иономер по п. 12, имеющий показатель пожелтения (ASTM Е313) в интервале 20-60, предпочтительно в интервале 20-41, и/или отношение прореагировавшего нуклеофила к не прореагировавшему остаточному нуклеофилу или его окислительному производному, равное по меньшей мере 2,0, предпочтительно от 2,0 до 100,0, более предпочтительно от 2,5 до 100,0, даже более предпочтительно от 2,5 до 20,0 и еще более предпочтительно от 2,7 до 20,0.
14. Иономер по п. 11, 12 или 13, содержащий количество остаточного нуклеофила или его производного в интервале от 5 до 20% на основе количества нуклеофила, прореагировавшего с галогенированным сополимером.
15. Композит, содержащий иономер по п. 11, 12 или 13.
16. Эластомерное соединение, содержащее вулканизованную смесь иономера как определено в любом из пп. 11-14 и по меньшей мере одного эластомера, совулканизуемого с иономером.
17. Промышленное изделие, содержащее эластомерное соединение как определено в п. 16.